(57)【要約】【課題】  本発明は、嵩高性と毛さばき性を損なうことなく、柔軟な風合いを有する扁平アクリル繊維および立毛製品を提供する。【解決手段】  本発明の扁平アクリル繊維は、平均単繊維繊度が２．２〜４．４ｄｔｅｘであり、引っ張り強度が２．０ｃＮ／ｄｔｅｘ以上であり、繊維横断面が扁平形状であって、その長辺の長さをＡとし、短辺の長さをＢとしたときの扁平率Ａ／Ｂが４．０〜１０．０であり、かつ、けん縮数が５〜１５山／インチであることを特徴とする扁平アクリル繊維である。【選択図】  なし【特許請求の範囲】
【請求項１】
平均単繊維繊度が２．２〜４．４ｄｔｅｘであり、引っ張り強度が２．０ｃＮ／ｄｔｅｘ以上であり、繊維横断面が扁平形状であって、その長辺の長さをＡとし、短辺の長さをＢとしたときの扁平率Ａ／Ｂが４．０〜１０．０であり、かつ、けん縮数が５〜１５山／インチであることを特徴とする扁平アクリル繊維。
【請求項２】
熱水収縮率が４％以下である請求項１記載の扁平アクリル繊維。
【請求項３】
熱水収縮率が２０〜３０％である請求項１記載の扁平アクリル繊維。
【請求項４】
請求項２記載の扁平アクリル繊維を３０〜７０質量％と、請求項３記載の扁平アクリル繊維を３０〜７０質量％含む立毛製品。
【発明の詳細な説明】
【技術分野】
【０００１】
本発明は、嵩高性と毛さばき性を損なうことなく、柔軟な風合いを有する扁平アクリル繊維および立毛製品に関するものである。
【背景技術】
【０００２】
アクリル繊維は、他の合成繊維に比べて最も羊毛に類似した柔軟な風合い、保温性、嵩高性ならびに優れた染色性を有し、衣料用またはインテリア分野に多く利用されている。特に、断面が扁平形状のアクリル繊維は、獣毛調風合いが得られるため、ボアやハイパイル等の立毛製品に好適に用いられている。しかしながら近年、より柔軟な風合いを有する立毛製品の要望が益々高まってきており、アクリル繊維の改良が求められていた。
【０００３】
従来、立毛製品に用いられるアクリル繊維の改良については、種々の提案がなされている。例えば、扁平断面の長辺に所定の大きさの突条を有するアクリル繊維が提案されている（特許文献１参照）。しかしながら、このような断面形状を有するアクリル繊維は、突条によって優れた毛さばき性や嵩高性を有するものの、柔軟性が損なわれてしまうという課題があった。
【０００４】
また、アクリル繊維の繊維断面形状が、木の葉型、笹の葉型または扇形であって、扁平率が２以上１０以下であり、かつ、繊維断面における外周の一部分に単一の鋭角部を有するとともに、鋭角部以外の外周の少なくとも一部分に曲線部を有し、鋭角部における内側の角度が１０°以上６０°以下であることを特徴とするアクリル繊維が提案されている（特許文献２参照）。しかしながら、この提案のような断面形状を有するアクリル繊維は、立毛製品とする際に、繊維間の空隙に鋭角部が入り込み、繊維が規則正しく配列されてしまうため、嵩高性や柔軟性が損なわれてしまうという課題があった。
【先行技術文献】
【特許文献】
【０００５】
【特許文献１】特開平８−２６０２３４号公報
【特許文献２】特開２００６−１１１９８５号公報
【発明の概要】
【発明が解決しようとする課題】
【０００６】
そこで本発明の目的は、嵩高性と毛さばき性を損なうことなく、柔軟な風合いを有する扁平アクリル繊維および立毛製品を提供することにある。
【課題を解決するための手段】
【０００７】
本発明は、上記の課題を解決せんとするものであって、本発明の柔軟な風合いを有する扁平アクリル繊維は、平均単繊維繊度が２．２〜４．４ｄｔｅｘであり、引っ張り強度が２．０ｃＮ／ｄｔｅｘ以上であり、繊維横断面が扁平形状であって、その長辺の長さをＡとし、短辺の長さをＢとしたときの扁平率Ａ／Ｂが４．０〜１０．０であり、かつ、けん縮数が５〜１５山／２５ｍｍであることを特徴とする扁平アクリル繊維である。
【０００８】
本発明の扁平アクリル繊維の好ましい態様によれば、前記の扁平アクリル繊維の熱水収縮率は４％以下である。本発明では、この扁平アクリル繊維を非収縮性扁平アクリル繊維と称することがある。
【０００９】
本発明の扁平アクリル繊維の好ましい態様によれば、前記の扁平アクリル繊維の熱水収縮率は２０〜３０％である。本発明では、この扁平アクリル繊維を収縮性扁平アクリル繊維と称することがある。
【００１０】
また、本発明の立毛製品は、前記の熱水収縮率が４％以下である扁平アクリル繊維（非収縮性扁平アクリル繊維）を３０〜７０質量％と、前記の熱水収縮率が２０〜３０％である扁平アクリル繊維（収縮性扁平アクリル繊維）を３０〜７０質量％含む立毛製品である。
【発明の効果】
【００１１】
本発明によれば、嵩高性と毛さばき性を損なうことなく、柔軟な風合いを有する扁平アクリル繊維および立毛製品が得られる。本発明で得られる扁平アクリル繊維は、ボアやハイパイル等の立毛製品において、単独あるいは他繊維と混紡した際、柔軟な風合いを有する立毛製品を提供することを可能にする。
【００１２】
さらに、本発明で得られる立毛製品は、繊維の構成比率を特定の範囲内とすることにより、嵩高性と毛さばき性を損なうことなく、柔軟な風合いを有する立毛製品となる。
【発明を実施するための形態】
【００１３】
次に、本発明の扁平アクリル繊維について詳細に説明する。
【００１４】
本発明の扁平アクリル繊維は、平均単繊維繊度が２．２〜４．４ｄｔｅｘであり、引っ張り強度が２．０ｃＮ／ｄｔｅｘ以上であり、繊維横断面が扁平形状であって、その長辺の長さをＡとし、短辺の長さをＢとしたときの扁平率Ａ／Ｂが４．０〜１０．０であり、かつ、けん縮数が５〜１５山／２５ｍｍの扁平アクリル繊維である。
【００１５】
本発明の扁平アクリル繊維は、アクリロニトリルを少なくとも８０質量％と、２０質量％までのアクリロニトリルと共重合可能なエチレン性ビニルモノマーとの共重合体からなる扁平アクリル繊維である。扁平アクリル繊維におけるアクリロニトリルが８０質量％未満の場合は、物性や耐熱性に劣る繊維となる。
【００１６】
また、アクリロニトリルと共重合可能なエチレン性ビニルモノマーとしては、アクリル酸またはメタクリル酸およびそれらのエステル類、アクリルアミドまたはメタクリルアミドおよびそれらのモノアルキル置換体、スチレン、ビニルアセテート、ビニルクロライド、ビニリデンクロライド、ビニルピリジン、そしてスチレンスルホン酸、ビニルスルホン酸、アリルスルホン酸、メタリルスルホン酸、およびこれらのスルホン酸の塩類等が挙げられる。
【００１７】
上記の共重合体の重合方法としては、懸濁重合法、乳化重合法および溶液重合法等のうちいずれの方法も用いることができる。また、使用する有機溶媒としては、ジメチルスルホキシド、ジメチルアセトアミドおよびジメチルホルムアミド等が挙げられる。
【００１８】
上記の共重合体は、その溶剤、例えばアセトン、アセトニトリル、ジメチルスルホキシド、ジメチルアセトアミド、ジメチルホルムアミド、ロダン塩濃厚溶液、塩化亜鉛濃厚溶液、および硝酸などに溶解させて紡糸原液とする。このとき、必要に応じ、防錆、着色防止、および耐候性に効果のある安定剤添加することができる。
【００１９】
また、白度や光沢の調整および機能付与のために、酸化チタン等の添加材を添加することもできるが、生産性を損なわないように添加量を調整する必要がある。紡糸原液は、湿式紡糸、乾式紡糸または乾・湿式紡糸等の方法によって繊維とすることができる。
【００２０】
本発明の扁平アクリル繊維の平均単繊維繊度は、２．２〜４．４ｄｔｅｘであり、好ましくは２．７〜３．８ｄｔｅｘである。平均単繊維繊度は細い方が柔軟性を発揮するが、本発明の扁平アクリル繊維のような異型度の高い繊維においては、平均単繊維繊度が２．２ｄｔｅｘ未満の場合には、糸切れや糸割れが頻発するため、安定して繊維を得ることが困難となる。また、平均単繊維繊度が４．４ｄｔｅｘを超える場合には、剛性が強くなり、十分な柔軟性を得ることが困難となる。
【００２１】
また、本発明の扁平アクリル繊維の引っ張り強度は、特に上限はないが、２．０ｃＮ／ｄｔｅｘ以上であることが必要である。引っ張り強度が２．０ｃＮ／ｄｔｅｘ未満の場合には、紡績工程等の加工工程通過性が悪くなり、生産性が著しく低下する。
【００２２】
本発明の扁平アクリル繊維は、繊維横断面が好ましくは単純な扁平形状である。単純な扁平形状とは、長方形、長円形および楕円等のような単純な形状を指し、突条や鋭角部をもたないもの指す。扁平形状が突条を有すると、嵩高性と毛さばき性は向上するが、剛性が増し柔軟性が損なわれる。また、扁平形状が鋭角部を有する場合は、立毛製品とする際に、繊維間の空隙にその鋭角部が入り込み、繊維が規則正しく配列されてしまうため、嵩高性や柔軟性が損なわれる。
【００２３】
また、本発明の扁平アクリル繊維は、その長辺の長さをＡとし、短辺の長さをＢとしたときの扁平率Ａ／Ｂが４．０〜１０．０であり、扁平率Ａ／Ｂは好ましくは５．０〜８．０である。ここで長辺の長さＡとは、繊維断面における長辺の最大値であり、また短辺の長さＢとは、繊維断面における短辺の最大値である。
【００２４】
扁平率Ａ／Ｂが４．０未満の場合には、剛性が強くなり、十分な柔軟性を得ることが困難となる。また、扁平率Ａ／Ｂが１０．０を超える場合には、柔軟性は良くなるものの、繊維同士との接触面積が増大し毛さばき性が悪化する。
【００２５】
本発明の扁平アクリル繊維は、けん縮数が５〜１５山／２５ｍｍであり、けん縮数は好ましくは７〜１３山／２５ｍｍである。けん縮数がこの範囲であれば、カード通過性に問題はなく、さらには繊維の立体障害によって良好な嵩高性が得られる。
【００２６】
けん縮数が５山／インチ未満の場合には、繊維の立体障害が小さく、嵩高性が不足する。また、カード通過性が悪く、ウェブ切れが生じる。一方、けん縮数が１５山／２５ｍｍを超える場合には、繊維の立体障害が大きくごわついた風合いとなる。また、カード通過時にネップが頻発する。
【００２７】
本発明の立毛製品は、熱水収縮率が４％以下である非収縮性扁平アクリル繊維を３０〜７０質量％、好ましくは４０〜６０質量％、熱水収縮率が２０〜３０％である収縮性扁平アクリル繊維を３０〜７０質量％、好ましくは４０〜６０質量％含有する立毛製品である。
【００２８】
非収縮性扁平アクリル繊維と収縮性扁平アクリル繊維を、このような特定の範囲内の構成比率とすることにより、立毛製品とする際に、非収縮扁平アクリル繊維が刺毛となり、収縮性扁平アクリル繊維が産毛となるため、毛さばき性や嵩高性を損なうことなく、柔軟な風合いを有する立毛製品が得られる。非収縮性扁平アクリル繊維が３０質量％未満の場合には、刺毛の割合が少なくなるため毛さばき性や柔軟性が不足する。収縮扁平原綿が３０質量％未満の場合には、産毛の割合が少なくなるため嵩高性が不足する。
【００２９】
本発明の立毛製品の製造方法としては、例えば、編ボア、織ボアおよびハイパイルなど通常の加工方法から適宜選択することができる。また、本発明の立毛製品の立毛長さについては、帽子、襟、手袋等の衣料用途、クッション、およびマット等のインテリア用途に応じて適宜選択することができる。
【００３０】
本発明の立毛製品は、好ましくは非収縮性扁平アクリル繊維と収縮性扁平アクリル繊維を含む紡績糸からなるが、その紡績糸の製造方法としては、例えば、扁平アクリル繊維の平均単繊維繊度やカット長により、梳毛、長紡、短紡、綿毛および２インチ紡など通常の加工方法から適宜選択することができる。また、紡績糸の番手やカット長については、帽子、襟、手袋等の衣料用途、クッション、およびマット等のインテリア用途に応じて適宜選択することができる。
【００３１】
本発明の非収縮性扁平アクリル繊維の熱水収縮率は、４％以下であることが好ましい。熱水収縮率が４％％を超える場合には、立毛製品とする際に、刺毛としての効果が得られないという傾向を示す。
【００３２】
また、本発明の収縮性扁平アクリル繊維の熱水収縮率は、２０〜３０％であることが好ましい。熱水収縮率が２０％未満の場合には、嵩高性が不足し、３０％を超える場合には、ごわついて毛さばき性と柔軟性が不足するという傾向を示す。
【００３３】
本発明の立毛製品には、上記の構成比率の範囲内であれば、非収縮性扁平アクリル繊維と収縮性扁平アクリル繊維の他に、好みの風合いに調整する目的で、細繊度や太繊度の繊維を添加したり、丸断面やドックボーン断面等の異型断面繊維を添加したり、あるいは抗菌性や制電性等を付与する目的で各目的機能を有する他の繊維を添加することができ、添加する繊維の種類は限定されない。
【００３４】
本発明で得られる扁平アクリル繊維は、ボアやハイパイル等の立毛製品において、単独あるいは他繊維と混紡した際、柔軟な風合いを有する立毛製品を提供することを可能にする。
【００３５】
また、本発明で得られる立毛製品は、繊維の構成比率を特定の範囲内とすることにより、嵩高性と毛さばき性を損なうことなく、柔軟な風合いを有する立毛製品となる。
【実施例】
【００３６】
次に、実施例により本発明の扁平アクリル繊維と立毛製品、およびその効果について具体的に説明する。
【００３７】
（１）平均単繊維繊度、引っ張り強度、けん縮数、熱水収縮率の測定方法：
ＪＩＳ  Ｌ１０１５：２０１０  化学繊維ステープル試験方法によって測定した。
【００３８】
（２）扁平率の測定方法：
扁平アクリル繊維３ｇの２０ヶ所以上からそれぞれ２〜３本の繊維を採り、引きそろえて繊維束を作り、これを金属板の小孔に通し、両面を直角に切断して、顕微鏡を用いて断面写真を撮った。断面写真から３０個の繊維断面における長辺の最大値Ａと、短辺の最大値Ｂを測り、扁平比Ａ／Ｂを算出した。
【００３９】
（３）扁平アクリル繊維の風合いの評価方法：
実施例および比較例で得られた各扁平アクリル繊維をバリアブルカットで平均繊維長１０２ｍｍにカットし、カードに通して開綿を得た。開綿１０ｇを用い、５名の判定者により官能検査を行い、嵩高性、毛さばき性および柔軟性を評価した。
【００４０】
各評価項目について、５名全員が優れるとした場合は○とし、１名でも優れないとした場合は×とした。総合評価として、すべての項目が○となるものを優れる（◎）、一つでも△があるものを優れない（×）とした。
【００４１】
（４）立毛製品の風合いの評価：
実施例および比較例で得られた扁平アクリル繊維を用いて、表２に記載の混率で梳毛紡績を行い、２／２８Ｎｍの紡績糸を得た。得られた紡績糸をバルキー出しおよび染色を行った後、編み立ておよびカット、以降公知のパイル加工方法であるブラッシング、ポリッシャー、およびシャーリングの各工程処理を行い、立毛製品を得た。５名の判定者により官能検査を行い、風合いを評価した。
５名全員が柔らかな風合いと評価した場合を優れる（◎）、１名でも柔らかさに劣る風合いと評価した場合を優れない（×）とした。
【００４２】
［実施例１］
ジメチルスルホキシドを溶媒として溶液重合を行い、アクリロニトリル８９質量％、アクリル酸メチル１０質量％、およびメタリルスルホン酸ソーダ１質量％からなるアクリロニトリル共重合体を得た。このようにして得られた共重合体を含んだ重合溶液をそのまま紡糸溶液として用い、これを扁平率が８の長方形ノズルから押し出して湿式紡糸して、単繊維繊度が３．２ｄｔｅｘであり、引っ張り強度が２．７ｃＮ／ｄｔｅｘであり、繊維横断面が単純な長方形状であって、扁平率Ａ／Ｂが７．０であり、けん縮数が１０山／２５ｍｍであり、熱水収縮率が２％である非収縮扁平アクリル繊維を得た。これにより得られた開綿の嵩高性、毛さばき性および柔軟性は、ともに○であったため、総合評価を優れる（◎）とした。結果を表１に示す。
【００４３】
［比較例１］
実施例１と同じ紡糸原液を用いて、扁平率８の長方形ノズルから押し出して湿式紡糸して、単繊維繊度が１．７ｄｔｅｘの扁平アクリル繊維を得ようとしたが、紡糸時の糸切れが頻発したため、繊維を得ることができなかった。結果を表１に示す。
【００４４】
［比較例２］
実施例１と同じ紡糸原液を用いて、扁平率８の長方形ノズルから押し出して湿式紡糸して、単繊維繊度が５．６ｄｔｅｘであり、引っ張り強度が２．５ｃＮ／ｄｔｅｘであり、繊維横断面が単純な長方形状であって、扁平率Ａ／Ｂが８．０であり、けん縮数が９山／２５ｍｍであり、熱水収縮率が２％である非収縮性扁平アクリル繊維を得た。これにより得られる開綿の嵩高性と毛さばき性は○であったが、柔軟性は△であったため、総合評価を優れない（×）とした。結果を表１に示す。
【００４５】
［比較例３］
実施例１と同じ紡糸原液を用いて、扁平率４の長方形ノズルから押し出して湿式紡糸して、単繊維繊度が２．８ｄｔｅｘであり、引っ張り強度が３．０ｃＮ／ｄｔｅｘであり、繊維横断面が単純な長方形状であって、扁平率Ａ／Ｂが３．５であり、けん縮数が１０山／２５ｍｍであり、熱水収縮率が１％である非収縮性扁平アクリル繊維を得た。これにより得られる開綿の毛さばき性は○であったが、嵩高性と柔軟性は△であったため、総合評価を優れない（×）とした。結果を表１に示す。
【００４６】
［比較例４］
実施例１と同じ紡糸原液を用いて、扁平率１２の長方形ノズルから押し出して湿式紡糸して、単繊維繊度が４．３ｄｔｅｘであり、引っ張り強度が２．２ｃＮ／ｄｔｅｘであり、繊維横断面が単純な長方形状であって、扁平率Ａ／Ｂが１１．０であり、けん縮数が１０山／２５ｍｍであり、熱水収縮率が３％である非収縮性扁平アクリル繊維を得た。これにより得られる開綿の嵩高性は○であったが、毛さばき性と柔軟性は△であったため、総合評価を優れない（×）とした。結果を表１に示す。
【００４７】
［比較例５］
実施例１と同じ紡糸原液を用いて、扁平率８の長方形ノズルから押し出して湿式紡糸して、単繊維繊度が３．２ｄｔｅｘであり、引っ張り強度が２．７ｃＮ／ｄｔｅｘであり、繊維横断面が単純な長方形状であって、扁平率Ａ／Ｂが７．０であり、けん縮数が４山／２５ｍｍであり、熱水収縮率が２％である非収縮性扁平アクリル繊維を得た。これにより得られる開綿の嵩高性と毛さばき性と柔軟性は、いずれも△であったため、総合評価を優れない（×）とした。また、カード通過性が悪く、安定して開綿が得られなかった。結果を表１に示す。
【００４８】
［比較例６］
実施例１と同じ紡糸原液を用いて、扁平率８の長方形ノズルから押し出して湿式紡糸して、単繊維繊度が３．２ｄｔｅｘであり、引っ張り強度が２．７ｃＮ／ｄｔｅｘであり、繊維横断面が単純な長方形状であって、扁平率Ａ／Ｂが７．０であり、けん縮数が１８山／２５ｍｍであり、熱水収縮率が２％である非収縮性扁平アクリル繊維を得た。これにより得られる開綿の嵩高性は○であったが、毛さばき性と柔軟性は△であったため、総合評価を優れない（×）とした。また、カード通過性が悪く、開綿にネップが頻発した。結果を表１に示す。
【００４９】
［実施例２］
ジメチルスルホキシドを溶媒として溶液重合を行い、アクリロニトリル８７質量％、アクリル酸メチル１２質量％、メタリルスルホン酸ソーダ１質量％からなるアクリロニトリル共重合体を得た。この共重合体を含んだ重合溶液をそのまま紡糸溶液として用い、扁平率８の長方形ノズルから押し出して湿式紡糸して、単繊維繊度が３．４ｄｔｅｘであり、引っ張り強度が３．０ｃＮ／ｄｔｅｘであり、繊維横断面が単純な長方形状であって、扁平率Ａ／Ｂが６．０であり、けん縮数が１０山／２５ｍｍであり、熱水収縮率が２２％である収縮性扁平アクリル繊維を得た。これにより得られる開綿の嵩高性と毛さばき性と柔軟性は、いずれも○であったため、総合評価を優れる（◎）とした。結果を表１に示す。
【００５０】
［実施例３］
実施例１と同じ紡糸原液に、酸化チタンを共重合体に対して０．３質量％となるよう添加した。この紡糸溶液を用い、扁平率８の長方形ノズルから押し出して湿式紡糸して、単繊維繊度が３．３ｄｔｅｘであり、引っ張り強度が２．５ｃＮ／ｄｔｅｘであり、繊維横断面が単純な長方形状であって、扁平率Ａ／Ｂが７．０であり、けん縮数が１０山／２５ｍｍであり、熱水収縮率が２％である非収縮性扁平アクリル繊維を得た。これにより得られる開綿の嵩高性と毛さばき性と柔軟性は、いずれも○であったため、総合評価を優れる（◎）とした。結果を表１に示す。また、酸化チタンの添加により、合成繊維特有のぎらつきが抑えられ、外観品位に優れていた。
【００５１】
【表１】
2017066553.tif 000002
【００５２】
［実施例４］
実施例１の非収縮性扁平アクリル繊維を４０質量％と、実施例２の収縮アクリル繊維を６０質量％とした立毛製品を作製した。該立毛製品の風合い評価は◎であった。結果を表２に示す。
【００５３】
［実施例５］
実施例３の非収縮性扁平アクリル繊維を５０質量％と、実施例２の収縮性扁平アクリル繊維を５０質量％とした立毛製品を作製した。該立毛製品の風合い評価は◎であった。また、ぎらつきのない繊維とぎらつきのある繊維とを含むことの相乗効果により、より天然毛皮に近い外観を有していた。結果を表２に示す。
【００５４】
［比較例７］
実施例１の実施例１の非収縮性扁平アクリル繊維を２０質量％と、実施例２の収縮アクリル繊維を８０質量％とした立毛製品を作製した。該立毛製品の風合い評価は×であった。結果を表２に示す。
【００５５】
［比較例８］
実施例１の非収縮性扁平アクリル繊維を８０質量％と、実施例２の収縮アクリル繊維を２０質量％とした立毛製品を作製した。該立毛製品の風合い評価は×であった。結果を表２に示す。
【００５６】
［実施例６］
実施例１の非収縮扁平アクリル繊維を４５質量％と、実施例２の収縮性扁平アクリル繊維を５０質量％と、単繊維繊度１．１ｄｔｅｘ、平均繊維長１０２ｍｍの丸断面アクリル繊維を５質量％とした立毛製品を作製した。該立毛製品の風合い評価は◎であった。また、実施例４に比べて、より柔軟性のある立毛製品となった。結果を表２に示す。
【００５７】
【表２】
2017066553.tif 000003